(57)【特許請求の範囲】
【請求項１】
不織布シートの全体質量に対して再生セルロース繊維を１０〜５０質量％含み、他の繊維として合成繊維を５０〜９０質量％含む不織布シートで構成され、
前記再生セルロース繊維は、アミノ酸及び/又は複数のアミノ酸が連結してなるアミノ酸化合物を含有し、
前記不織布シートは、初期引張強度が１０Ｎ／５ｃｍ以上であり、下記（I）〜（II）の少なくとも一つを満たすことを特徴とする土砂吸出防止用シート。
（I）再生セルロース繊維分解後の引張強度残存率が５０％以上である。
（II）再生セルロース繊維分解後の引張強度が、初期引張強度×（１００−再生セルロース繊維の質量含有率）／１００の７０％以上である。
【請求項２】
不織布シートの全体質量に対して再生セルロース繊維を１０〜５０質量％含み、他の繊維として合成繊維を５０〜９０質量％含む不織布シートで構成され、
前記再生セルロース繊維は、アミノ酸及び/又は複数のアミノ酸が連結してなるアミノ酸化合物を含有し、
前記不織布シートは、二層以上の繊維層を含む積層不織布シートであり、少なくとも一の繊維層が、前記アミノ酸及び/又は複数のアミノ酸が連結してなるアミノ酸化合物を含有する再生セルロース繊維を含む第１繊維層であり、少なくとも一の繊維層が、合成繊維からなる第２繊維層であることを特徴とする土砂吸出防止用シート。
【請求項３】
前記不織布シートは、初期引張強度が１０Ｎ／５ｃｍ以上であり、下記（I）〜（II）の少なくとも一つを満たす請求項２項に記載の土砂吸出防止シート。
（I）再生セルロース繊維分解後の引張強度残存率が５０％以上である。
（II）再生セルロース繊維分解後の引張強度が、初期引張強度×（１００−再生セルロース繊維の質量含有率）／１００の７０％以上である。
【請求項４】
前記複数のアミノ酸が連結してなるアミノ酸化合物が、カゼイン及び/又は牛乳タンパク質である請求項１〜３のいずれか１項に記載の土砂吸出防止シート。
【請求項５】
前記複数のアミノ酸が連結してなるアミノ酸化合物が、牛乳及び/又は脱脂粉乳である請求項１〜３のいずれか１項に記載の土砂吸出防止シート。
【請求項６】
請求項１〜５のいずれか１項に記載の土砂吸出防止シートを縫製してなることを特徴とする土砂充填用袋体。
【請求項７】
請求項１〜５のいずれか１項に記載の土砂吸出防止シートと、ネット状物で構成されていることを特徴とする土砂充填用袋体。
【発明の詳細な説明】
【技術分野】
【０００１】
本発明は、浚渫した際、河口付近に堆積した浚渫土砂が海中に吸出されるのを防止するとともに海中環境の悪化を防止する土砂吸出防止シート及びそれを用いた土砂充填用袋体に関する。
【背景技術】
【０００２】
近年、台風や大雨の際に土砂が山側から河口付近へ流れて堆積する事象が増加している。このような場所では、水深が浅くなり、川が増水や氾濫しやすく洪水が起きやすい。そこで、河口付近に堆積した土砂を浚って取り去る土木工事（浚渫（シュンセツ））が行われている。しかし、河口付近で浚渫を行うと、海藻が茂る藻場が荒らされ、魚が逃げて住み着かなくなり、近隣の漁業へ被害が生じる場合がある。
【０００３】
このような事情から、浚渫した際に海中環境が悪化しないようにするため、浚渫土を袋体に入れて海底へ沈める、又は海岸に並べるなどの干潟や藻場の造成が行われており、浚渫土を詰める袋体についても種々の検討がなされている。例えば、特許文献１には、廃木材チップと石炭溶融灰または転炉スラグの少なくとも一方が詰め込まれたココナッツ繊維製の袋が記載されている。この袋材は、ココナッツ繊維が海中で１０年以上かけて退化するため、内部に充填した石炭溶融灰または転炉スラグから溶出した鉄イオンと、腐植した廃木材チップ中のフルボ酸との結合によって得られるフルボ酸鉄が海藻の養分となり、水域環境保全を達成するものである。特許文献２には、スラグが溶出する鉄分、リン酸塩、ケイ酸塩等の微量元素を海中に流出し得る袋体が記載されている。この袋体は、内部に充填したスラグが上記微量元素を海中へ溶出し着藻効果を向上させ、海底緑化を行い、魚や貝などの繁殖を図るものである。特許文献３には、ポリエステル繊維フィラメント糸などである非腐食性繊維部とレーヨン繊維フィラメント糸などである腐食性繊維部とが交互に繰り返された袋詰脱水袋が記載されている。この袋体は、腐食性繊維が腐食することにより、袋体がメッシュ状構造となることにより、植物の育成を容易にする。
【先行技術文献】
【特許文献】
【０００４】
【特許文献１】特開２００５−０３４１４０号公報
【特許文献２】実開平６−５５３４２号公報
【特許文献３】特開平１０−０１８２６１号公報
【発明の概要】
【発明が解決しようとする課題】
【０００５】
しかしながら、特許文献１及び２に記載の袋体は、袋体自体が海藻の養分となり得る物質を提供するものではなく、袋体の内部に海藻の養分となり得る内容物を充填する必要があった。また、特許文献３は、袋体の一部が腐食してメッシュ状構造となることにより、植物の育成を妨げないことで植生を容易にするものであり、植物の養分を提供するものではなかった。
【０００６】
本発明は、上記従来の問題を解決するため、シート自体が藻類、海藻類、貝類などの水生生物の養分となり得る物質を提供することができる土砂吸出防止シート及びそれを用いた土砂充填用袋体を提供する。
【課題を解決するための手段】
【０００７】
本発明は、不織布シートの全体質量に対して再生セルロース繊維を１０〜５０質量％含み、他の繊維として合成繊維を５０〜９０質量％含む不織布シートで構成され、上記再生セルロース繊維は、アミノ酸及び/又は複数のアミノ酸が連結してなるアミノ酸化合物を含有し、上記不織布シートは、初期引張強度が１０Ｎ／５ｃｍ以上であり、下記（I）〜（II）の少なくとも１つを満たすことを特徴とする土砂吸出防止用シートに関する。
（I）再生セルロース繊維分解後の引張強度残存率が５０％以上である。
（II）再生セルロース繊維分解後の引張強度が、初期引張強度×（１００−再生セルロース繊維の質量含有率）／１００の７０％以上である。
本発明は、また、不織布シートの全体質量に対して再生セルロース繊維を１０〜５０質量％含み、他の繊維として合成繊維を５０〜９０質量％含む不織布シートで構成され、上記再生セルロース繊維は、アミノ酸及び/又は複数のアミノ酸が連結してなるアミノ酸化合物を含有し、上記不織布シートは、二層以上の繊維層を含む積層不織布シートであり、少なくとも一の繊維層が、前記アミノ酸及び/又は複数のアミノ酸が連結してなるアミノ酸化合物を含有する再生セルロース繊維を含む第１繊維層であり、少なくとも一の繊維層が、合成繊維からなる第２繊維層であることを特徴とする土砂吸出防止用シートに関する。
【０００８】
本発明は、また、上記の土砂吸出防止シートを縫製してなることを特徴とする土砂充填用袋体に関する。本発明は、好ましくは、上記の土砂吸出防止シートと、ネット状物で構成されている土砂充填用袋体に関する。
【発明の効果】
【０００９】
本発明は、土砂吸出防止シート及び土砂充填用袋体にアミノ酸及び/又は複数のアミノ酸が連結してなるアミノ酸化合物を含む再生セルロース繊維を用いることにより、土砂吸出防止シート及び土砂充填用袋体自体が藻類、海藻類、貝類等（以下において、藻類等と記す。）の水生生物の栄養分となるアミノ酸及び/又は複数のアミノ酸が連結してなるアミノ酸化合物を提供することができる。そのため、浚渫時に、土砂吸出防止シート及び土砂充填用袋体を浚渫土砂が吸出されるのを防止するのに用いた場合、土砂吸出防止シート及び土砂充填用袋体自体に藻類等が繁殖し、付着しやすい。
【図面の簡単な説明】
【００１０】
【図１】図１Ａは本発明の一実施形態の土砂吸出防止シートの模式的に斜視図であり、図１Ｂは同部分的断面図である。
【図２】図２は本発明の一実施形態の土砂充填用袋体の模式的正面図である。
【図３】図３は本発明の他の一実施形態の土砂充填用袋体の模式的斜視図である。
【図４】図４Ａは本発明の他の一実施形態の土砂充填用袋体の正面図であり、図４Ｂは同土砂充填用袋体の内袋の正面図であり、図４Ｃは同土砂充填用袋体の外袋の正面図である。
【図５】図５は河川に浚渫土砂を充填した土砂充填用袋体が配置されている状態を示す説明図である。
【発明を実施するための形態】
【００１１】
本発明の土砂吸出防止シートは、浚渫した後、河口付近に堆積した浚渫土砂が海中に吸出されるのを防止するとともに海中環境の悪化を防止するのに用いることができる。上記土砂吸出防止シートは、アミノ酸及び/又は複数のアミノ酸が連結してなるアミノ酸化合物（以下において、「アミノ酸等」とも記す。）を含有する再生セルロース繊維を含んでいる。再生セルロース繊維が、親水性が高く水分を保持しやいため、上記土砂吸出防止シートは、藻類等が繁殖しやすい。特に、再生セルロース繊維が藻類等の栄養分となるアミノ酸等を含んでいるため、上記土砂吸出防止シート自体に藻類等が繁殖し、付着しやすく、藻類等が小魚の産卵、育成の場となり、浚渫後も魚が住み着きやすい海中環境を整えることができる。また、再生セルロース繊維が腐食することにより、藻類等の栄養分となるアミノ酸等を放出することもできる。以下において、特に指摘がない場合、再生セルロース繊維は、アミノ酸及び/又は複数のアミノ酸が連結してなるアミノ酸化合物を含有する再生セルロース繊維を意味する。本発明において、「複数のアミノ酸」とは、２個以上のアミノ酸を意味する。
【００１２】
上記土砂吸出防止シートは、不織布シートの全体質量に対して、再生セルロース繊維を１０質量％以上と、他の繊維を９０質量％以下含む不織布シートで構成されている。上記他の繊維は、特に限定されないが、合成繊維であることが好ましい。合成繊維が腐食しにくいため、再生セルロース繊維が腐食した場合でも、引張強度を保持することができる。好ましくは、上記不織布シートは、不織布シートの全体質量に対して、再生セルロース繊維を１０〜５０質量％含み、合成繊維を５０〜９０質量％含む。より好ましくは、再生セルロース繊維を１５〜４５質量％含み、合成繊維を５５〜８５質量％含む。さらに好ましくは、再生セルロース繊維を１５〜４０質量％含み、合成繊維を６０〜８５質量％含む。
【００１３】
上記再生セルロース繊維は、特に限定されないが、セルロース１００質量％に対してアミノ酸等を１〜５０質量％含有することが好ましく、より好ましくは３〜４０質量％含み、さらに好ましくは４〜３０質量％含む。アミノ酸等の含有量が上記範囲であると、繊維としての強度を維持しつつ、藻類等が繁殖し、付着しやすくなる。
【００１４】
上記再生セルロース繊維は、特に限定されないが、耐久性の観点から、繊度が０．１〜１００ｄｔｅｘであることが好ましく、０．３〜５０ｄｔｅｘであることがより好ましく、０．５〜３０ｄｔｅｘであることがさらに好ましく、０．５〜２０ｄｔｅｘであることが特に好ましい。また、上記再生セルロース繊維は、特に限定されないが、カード通過性を考慮すると、繊維長が２５〜６５ｍｍであることが好ましく、２８〜６０ｍｍであることがより好ましく、３５〜５５ｍｍであることがさらに好ましい。
【００１５】
上記アミノ酸は、特に限定されず、アラニン、アルギニン、アスパラギン、アスパラギン酸、シスチン、システイン、グルタミン、グルタミン酸、グリシン、ヒスチジン、イソロイシン、ロイシン、リジン、メチオニン、フェニルアラニン、プロリン、セリン、スレオニン、トリプトファン、チロシン、バリン等が挙げられる。
【００１６】
上記複数のアミノ酸が連結してなるアミノ酸化合物としては、特に限定されないが、天然タンパク質を用いることができる。天然タンパク質としては、例えば、ゼラチン、コラーゲン、カゼイン、大豆タンパク質、牛乳タンパク質、セリシン、フィブロインなどが挙げられる。上記複数のアミノ酸が連結してなるアミノ酸化合物としては、特に限定されないが、カゼインや牛乳タンパク質を用いることが好ましい。カゼインとしては、アルファカゼイン、ベータカゼイン、カーパーカゼインのいずれかを含んでいてよく、カーパーカゼインを含むことが好ましい。牛乳タンパク質は、主にアルファカゼイン、ベータカゼイン、カーパーカゼインからなり、特に水溶性の高いカッパーカゼインが両親媒性物質の役割をしてミセルを形成することにより、牛乳タンパク質を水中で安定する状態として供給することができる。このため、複数のアミノ酸が連結してなるアミノ酸化合物として、牛乳タンパク質、特にカゼインを用いると、アミノ酸等が水中へ溶け出すことがあり、土砂吸出防止シートにより藻類等が付着し成育しやすい環境となる。上記複数のアミノ酸が連結してなるアミノ酸化合物としては、牛乳タンパク質を含む牛乳及び/又は脱脂粉乳を用いることが好ましい。上記複数のアミノ酸が連結してなるアミノ酸化合物を含有する再生セルロース繊維としては、例えば、ダイワボウレーヨン社の脱脂粉乳を練り込んだレーヨン繊維「ミレー」（商品名）を用いることができる。
【００１７】
上記合成繊維は、特に限定されず、例えば、ポリエステル繊維、ナイロン繊維、ポリエチレン繊維、ポリプロピレン繊維、ポリ塩化ビニル繊維などを用いることができる。引張強度が高く、水を吸っても性能がほとんど変化しない観点から、ポリエステル繊維を用いることが好ましい。上記ポリエステル繊維としては、例えば、ポリエチレンテレフタレート繊維を用いることができる。
【００１８】
上記合成繊維は、特に限定されないが、耐久性の観点から、繊度が０．１〜１００ｄｔｅｘであることが好ましく、０．３〜５０ｄｔｅｘであることがより好ましく、０．５〜３０ｄｔｅｘであることがさらに好ましく、０．５〜２０ｄｔｅｘであることが特に好ましい。また、上記合成繊維は、特に限定されないが、カード通過性を考慮すると、繊維長が２５〜１００ｍｍであることが好ましく、３０〜９０ｍｍであることがより好ましく、３５〜７０ｍｍであることがさらに好ましい。
【００１９】
上記不織布シートにおいて、不織布の形態は特に限定されないが、引張強度に優れるという観点から、ニードルパンチ不織布であることが好ましい。上記再生セルロース繊維と上記合成繊維を混綿した繊維ウェブをニードルパンチング処理してニードルパンチ不織布を得ることができる。
【００２０】
上記不織布シートは、二層以上の繊維層を含む積層不織布シートであり、少なくとも一の繊維層が、再生セルロース繊維を含む第１繊維層であり、少なくとも一の繊維層が、合成繊維からなる第２繊維層であることが好ましい。第１繊維層の再生セルロース繊維が腐食した場合でも、第１繊維層と比較して耐腐食性に優れた合成繊維からなる第２繊維層によりシートの形状を維持することができ、耐久性が高い。上記積層不織布シートにおいて、不織布の形態は特に限定されないが、引張強度に優れるという観点から、ニードルパンチ不織布であることが好ましい。再生セルロース繊維のみで構成された繊維ウェブ或いは再生セルロース繊維と合成繊維を混綿した繊維ウェブと、合成繊維のみで構成された繊維ウェブを積層した後、ニードルパンチング処理することで、積層不織布シートを得ることができる。上記積層不織布シートは、第１繊維層及び第２繊維層に加えて、他の繊維層を含んでもよい。他の繊維層は、２層以上であってもよい。他の繊維層に含まれる繊維は特に限定されず、天然繊維及び/又は合成繊維を含んでもよい。
【００２１】
上記土砂吸出防止シートは、不織布シートのみで構成されてもよく、必要に応じて、ネット状物を含んでもよい。例えば、上記不織布シートとネット状物を積層して用いることができる。不織布シートとネット状物は一体化していなくてもよいが、好ましくは、不織布シートとネット状物は積層一体化されてなる。不織布シートがネット状物と積層されていると、ネット状物の補強効果に起因して、優れた引張強力を得ることができる。不織布シートとネット状物との積層一体化は、例えば、ホックリングを用いて行うことができる。上記ネット状物は、後述の土砂充填用袋体の説明に示すとおりであり、例えば、合成樹脂製ネット、天然繊維製ネット、金属ネットを用いることができる。中でも、水中に沈めて用いる場合には、沈降安定化しやすい観点から比較的重量が重い金属ネットが好ましく、現場での取り扱い性や移送時の折り畳み性を必要とする場合には、合成樹脂製ネットが好ましく、施工後にネット状物が腐敗し分解することが望まれる場合には、天然繊維製ネットが好ましい。
【００２２】
具体的には、例えば、不織布シートと金属ネットとを積層一体化した土砂吸出防止シートは、消波ブロックの根固め材や沈床マットとして利用することができる。図１には不織布シートと金属ネットとを積層一体化した土砂吸出防止シートが示されている。図１Ａは該実施形態の土砂吸出防止シートの斜視図であり、図１Ｂは同土砂吸出防止シートを矢印５の方向から見た部分的断面図である。図１Ａ及び図１Ｂに示しているように、土砂吸出防止シート１は、不織布シート２と金属ネット３を含み、不織布シート２と金属ネット３は積層化され、適当な間隔で設けられている複数のホックリング４で一体化されている。また、金属ネットからなる直方体の篭の内部に不織布シートを配置することにより、細かい土砂等を充填できる、ふとん篭として利用することができる。
【００２３】
上記不織布シートは、特に限定されないが、目付が１００〜３０００ｇ／ｍ2であることが好ましく、２００〜１５００ｇ／ｍ2であることがより好ましく、２００〜７００ｇ／ｍ2であることがさらに好ましい。目付が上記の範囲であると、土砂吸出防止シートとして十分な引張強度と耐久性を発揮する。
【００２４】
上記不織布シートは、耐久性に優れるという観点から、初期引張強度が１０Ｎ／５ｃｍ以上であることが好ましく、３００Ｎ／５ｃｍ以上であることがより好ましく、７００Ｎ／５ｃｍ以上であることがさらに好ましい。なお、初期引張強度の上限は、２０００Ｎ／５ｃｍ以下であることが好ましく、ネット状物と積層して使用する場合は、８００Ｎ／５ｃｍ以下であってもよい。また、上記不織布シートは、初期伸度が２０％以上であることが好ましく、５０％以上であることがより好ましく、１００％以上であることがさらに好ましい。本発明において、初期引張強度及び初期伸度は、後述するとおりに測定する。
【００２５】
上記不織布シートは、再生セルロース繊維分解後（以下、劣化後ともいう）の引張強度残存率が５０％以上であることが好ましく、７０％以上であることがより好ましく、８０％以上であることがさらに好ましい。再生セルロース繊維分解後の引張強度残存率が上記の範囲内であると、再生セルロース繊維が腐食しても、シートとしての強度を保つことができる。本発明において、再生セルロース繊維分解後の引張強度残存率は、後述のとおりに測定・算出する。
【００２６】
上記不織布シートは、再生セルロース繊維分解後の引張強度が、初期引張強度×（１００−再生セルロース繊維の質量含有率）／１００の７０％以上であることが好ましく、８０％以上であることがより好ましい。このような引張強度を有する不織布シートは、繊維ウェブをニードルパンチング処理することにより得られ、特には、再生セルロース繊維のみで構成された繊維ウェブ或いは再生セルロース繊維と合成繊維を混綿した繊維ウェブと、合成繊維のみで構成された繊維ウェブを積層しニードルパンチング処理することにより得ることができる。
【００２７】
＜初期引張強度及び初期伸度の測定＞
初期引張強度及び初期伸度は、絶乾サンプルを用い、ＪＩＳ  Ｌ  １０９６  ８．１２．１  Ａ法（ストリップ法）に準じた引張試験で測定する。具体的には、土砂吸出防止シート（不織布シート）を幅５ｃｍ、長さ１５ｃｍになるように切り取り、切り取った不織布シートを、１０５℃に調整した乾燥器で６０分間乾燥させ、絶乾サンプルとする。次いで、絶乾サンプルを引張試験機（オリエンテック社製、品番「テンシロン  ＵＣＴ−１Ｔ」）で、サンプル幅５ｃｍ、ゲージ間距離１０ｃｍ、ヘッドスピード２００ｍｍ/分で引張り、引張強度及び伸度を測定し、それぞれ、初期引張強度及び初期伸度とする。
<劣化後の引張強度及び劣化後の伸度の測定>
上記と同様の手順で得た絶乾サンプルを７０％の硫酸に４時間浸漬し、再生セルロース繊維を融解させ、溶解後のサンプルを水で洗浄した後、１０５℃に調整した乾燥器で６０分間乾燥させる。ＪＩＳ  Ｌ  １０９６  ８．１２．１  Ａ法（ストリップ法）に準じ、得られた劣化サンプルを引張試験機（オリエンテック社製、品番「テンシロン  ＵＣＴ−１Ｔ」）で、サンプル幅５ｃｍ、ゲージ間距離１０ｃｍ、ヘッドスピード２００ｍｍ/分で引張り、引張強度及び伸度を測定し、それぞれ、劣化後の引張強度及び劣化後の伸度とする。
<劣化後の引張強度残存率>
上記の測定で得られた初期引張強度及び劣化後の引張強度に基づき、下記式により劣化後の引張強度残存率を算出する。
劣化後の引張強度残存率（％）＝（劣化後の引張強度/初期引張強度）×１００％
【００２８】
本発明の土砂充填用袋体は、上記土砂吸出防止シートを袋状に縫製してなる。土砂充填用袋体は、中に土砂を詰めて、水害時の応急対策や、土木工事に用いることができる。河川や河口付近など水辺で用いれば、袋体に苔などが付着しやすく、魚が生活しやすい水中環境を早期に整えることができ、好適である。上記土砂充填用袋体の形状は、目的によって適宜に決めればよく、特に限定されず、四角形、円柱形、角柱形、逆円錐形、逆角錐形などが挙げられる。例えば、土砂を充填した後に人手で移動させる場合には、縦４０〜８０ｃｍ、横３０〜６０ｃｍの四角形であってよい。図２は、本発明の一実施形態の土砂充填用袋体の模式的正面図である。該実施形態の土砂充填用袋体は、土砂を充填した後に人手で移動させることができる。図２に示しているように、土砂充填用袋体１０は、土砂吸出防止シート１１を２枚重ね合わせ、３辺を縫目１２に沿って縫製して袋状にしたものである。土砂充填用袋体１０の注入口の付近に注入口を閉じる閉紐１３を設けてもよい。また、土砂を充填した後、クレーンなどの重機で移動させる場合には、底面直径が８０〜１４０ｃｍ、高さが８０〜１４０ｃｍの円柱形であってよい。図３は、本発明の他の一実施形態の土砂充填用袋体に土砂を充填した状態を示す模式的斜視図である。該実施形態の土砂充填用袋体は、土砂を充填した後にクレーンなどの重機で移動させる場合に用いることができる。図３に示しているように、土砂充填用袋体２０は、土砂吸出防止シートが縫製されてなる円柱型の収納袋２１と、収納袋２１に縫製により固定されている補強布２２と、補強布２２に縫製により固定されている吊りベルト２３を含む。収納袋２１には、土砂が充填されている。
【００２９】
本発明の土砂充填用袋体は、土砂吸出防止シートと、その外側に配置されたネット状物とで構成されていることが好ましい。上記ネット状物は、例えば、合成樹脂製ネット、天然繊維製ネット、金属ネットを用いることができる。中でも、柔軟であり、折り畳みやすく、取り扱いに優れる観点から合成樹脂製ネットが好ましい。
【００３０】
本発明の土砂充填用袋体は、上記土砂吸出防止シートと、合成樹脂製ネットで構成されていることがより好ましい。上記合成樹脂製ネットは、特に限定されず、例えば、ポリエステル繊維、ナイロン繊維、ポリエチレン繊維、ポリプロピレン繊維、ポリ塩化ビニル繊維等の合成繊維からなるフィラメント糸、紡績糸、及びそれらの加工糸を、経糸及び緯糸として用いて形成することができる。強度が高く、水を吸っても物性がほとんど変化しない観点から、上記合成樹脂製ネットを構成する経糸及び緯糸は、ポリエステル繊維からなるフィラメント糸であることが好ましく、ポリエチレンテレフタレート繊維からなるフィラメント糸であることがより好ましい。
【００３１】
上記金属ネットは、金属線を織り、編み、又はねじり成形した金網、溶接金網、エキスパンドメタルなどを用いることができる。また、金属ネットは、塩化ビニル樹脂やポリエチレン樹脂で樹脂被覆した金属ネットであってもよく、アルミニウムなどでメッキされた金属ネットであってもよい。
【００３２】
上記ネット状物は、特に限定されないが、メッシュの幅が１〜１５０ｍｍであることが好ましく、３〜１００ｍｍであることがより好ましい。メッシュの幅が１ｍｍ以上であると土砂吸出防止シートに藻類等が繁殖し、付着することを妨げない。また、メッシュの幅が１５０ｍｍ以下であると、十分な引張強度を得ることができ、土砂充填用袋体の移送が容易である。
【００３３】
図４に基づいて、土砂吸出防止シートと、合成樹脂製ネットで構成されている土砂充填用袋体を説明する。具体的には、図４Ａは該土砂充填用袋体の模式的正面図であり、図４Ｂは同土砂充填用袋体の内袋の正面図であり、図４Ｃは該土砂充填用袋体の外袋の正面図である。図４Ａに示しているように、土砂充填用袋体１００は、内袋１１０と、内袋１１０の外側に配置されている合成樹脂製外袋１２０を含む。内袋１１０は、袋状に形成されている土砂吸出防止シートである。土砂吸出防止シートを袋状に縫製することで内袋を得ることができる。合成樹脂製外袋１２０は、袋状に形成されている合成樹脂製ネットである。合成樹脂製ネットを袋状に縫製することで合成樹脂製外袋１２０を得ることができる。すなわち、土砂充填用袋体１００は、袋状の土砂吸出防止シート１１０と、袋状の土砂吸出防止シート１１０の外側に配置されている袋状の合成樹脂製ネット１２０を含む。内袋１１０と合成樹脂製外袋１２０は、いずれも、逆円錐形である。合成樹脂製外袋１２０が合成樹脂製ネットで構成されているため、土砂吸出防止シートに藻類等が繁殖し、付着することを妨げない。また、土砂吸出防止シートにおける再生セルロース繊維が腐食した場合、アミノ酸が水中に放出されることを妨げない。図４Ａ及び図４Ｂに示しているように、袋状の土砂吸出防止シート１１０の注入口部分には、注入口を閉じる閉紐１１１が、一定間隔で、表面及び裏面に計６本配置されている。閉紐の数及び配置は上記に限定されず適宜に決めることができる。図４Ａ及び図４Ｃに示しているように、袋状の合成樹脂製ネット１２０の固定口部分には、固定口絞りロープ１２１が、固定口部分を一周するように２本と、表面及び裏面の中間部分に１本ずつ、互いに連結されて配置されている。図４Ｂに示しているように、袋状の土砂吸出防止シート１１０は、斜線で示した部分だけ袋状の合成樹脂製ネット１２０より大きくなるようにしている。図４Ａに示しているように、袋状の土砂吸出防止シート１１０と、袋状の合成樹脂製ネット１２０は、表面及び裏面において、面ファスナー１３０により固定されている。袋状の土砂吸出防止シート１１０と、袋状の合成樹脂製ネット１２０の固定は、面ファスナーに限定されず、他の手段、例えば、縫製などにより行ってもよい。図４Ａ〜図４Ｃには、逆円錐形の土砂充填用袋体を示しているが、該実施形態の土砂充填用袋体の形状は特に限定されず、円柱形、角柱形、逆角錐形であってもよい。該実施形態の土砂充填用袋体の大きさも限定されず、目的に応じて適宜決めることができる。円柱形や逆円錐形の場合、円の直径（最大幅）は、２００〜４００ｃｍであり、高さは３０〜１００ｃｍであることが好ましい。該実施形態の土砂充填用袋体は、土砂を充填した後、クレーンなどの重機で移動させることができる。
【００３４】
図５に示しているように、浚渫した後、浚渫土砂を充填した土砂充填用袋体２００を河川に配置することで、河口付近に堆積した浚渫土砂３００が海中に吸出されるのを防止することができる。また、土砂充填用袋体２００の内袋が、アミノ酸等を含有する再生セルロース繊維を含む土砂吸出防止シートで構成されているため、土砂吸出防止シート自体に藻類等が繁殖し、付着しやすく、藻類等が小魚の産卵、育成の場となり、浚渫後も魚が住み着きやすい海中環境を整えることができる。また、浚渫土砂を充填した土砂充填用袋体海底へ沈めることで、海中環境を整えることができる。なお、図５では、土砂充填用袋体２００の多くが海面から露出した状態を示しているが、土砂充填用袋体２００の多くが海水に浸かる状態であってもよい。
【００３５】
図示はないが、浚渫した後、土砂吸出防止シートを河川に配置し、土砂吸出防止シートを砂袋等で固定することで、河口付近に堆積した浚渫土砂が海中に吸出されるのを防止してもよい。土砂吸出防止シートが、アミノ酸等を含有する再生セルロース繊維を含んでいるため、土砂吸出防止シート自体に藻類等が繁殖し、付着しやすく、藻類等が小魚の産卵、育成の場となり、浚渫後も魚が住み着きやすい海中環境を整えることができる。
【実施例】
【００３６】
以下、実施例を用いて本発明をさらに具体的に説明する。なお、本発明は下記の実施例に限定されるものではない。
【００３７】
実施例及び比較例で用いた繊維を示した。
（繊維Ａ）
アミノ酸等を含有する再生セルロース繊維：繊度１．４デニール（１．５６ｄｔｅｘ）、カット長３８ｍｍである脱脂粉乳を含有するレーヨン繊維（ダイワボウレーヨン社製、商品名「ミレー」、セルロース１００質量％に対して脱脂粉乳を５質量％含む）
（繊維Ｂ）
合成繊維：繊度６デニール（６．６７ｄｔｅｘ）、カット長５１ｍｍであるポリエチレンテレフタレート繊維
【００３８】
（実施例１）
繊維Ａを８０質量部と、繊維Ｂを１２０質量部とを混綿し、目付が２００ｇ／ｍ2である繊維ウェブ（以下において、混綿ウェブと記す。）を作製した。次に、繊維Ｂのみからなる目付が２００ｇ／ｍ2である繊維ウェブ（以下において、ＰＥＴウェブと記す。）を作製した。その後、混綿ウェブとＰＥＴウェブとを積層し、ニードルパンチング処理して、実施例１の不織布シートを得た。得られた不織布シートは、アミノ酸等を含む再生セルロース繊維を２０質量％含み、目付が４００ｇ／ｍ2であった。
【００３９】
（実施例２）
繊維Ａを８０質量部と、繊維Ｂを１４０質量部とを混綿し、目付が２２０ｇ／ｍ2である混綿ウェブを作成した。次に、繊維Ｂのみからなる目付が２００ｇ／ｍ2であるＰＥＴウェブを作成した。その後、混綿ウェブとＰＥＴウェブとを積層し、ニードルパンチング処理して、実施例２の不織布シートを得た。得られた不織布シートは、アミノ酸等を含む再生セルロース繊維を１９質量％含み、目付が４２０ｇ／ｍ2であった。
【００４０】
（実施例３）
繊維Ａを６０質量部と、繊維Ｂを１００質量部とを混綿し、目付が１６０ｇ／ｍ2である混綿ウェブを作成した。次に、繊維Ｂのみからなる目付が２００ｇ／ｍ2であるＰＥＴウェブを作成した。その後、混綿ウェブとＰＥＴウェブとを積層し、ニードルパンチング処理して、実施例３の不織布シートを得た。得られた不織布シートは、アミノ酸等を含む再生セルロース繊維を１６．７質量％含み、目付が３６０ｇ／ｍ2であった。
【００４１】
（比較例１）
繊維Ｂのみからなる目付が３００ｇ／ｍ2であるＰＥＴウェブを作成し、これをニードルパンチング処理して、比較例１の不織布シートを得た。得られた不織布シートは、アミノ酸等を含む再生セルロース繊維を含まず、目付が３００ｇ／ｍ2であった。
【００４２】
実施例及び比較例の不織布シートの初期引張強度及び初期伸度、劣化後の引張強度及び劣化後の伸度を下記のように測定した。また、下記のように、劣化後の引張強度残存率を算出した。これらの結果を下記表１に示した。
【００４３】
＜初期引張強度及び初期伸度＞
初期引張強度及び初期伸度は、絶乾サンプルを用い、ＪＩＳ  Ｌ  １０９６  ８．１２．１  Ａ法（ストリップ法）に準じた引張試験で測定した。具体的には、土砂吸出防止シート（不織布シート）を幅５ｃｍ、長さ１５ｃｍになるように切り取り、切り取った不織布シートを、１０５℃に調整した乾燥器で６０分間乾燥させ、絶乾サンプルとした。次いで、絶乾サンプルを引張試験機（オリエンテック社製、品番「テンシロン  ＵＣＴ−１Ｔ」）で、サンプル幅５ｃｍ、ゲージ間距離１０ｃｍ、ヘッドスピード２００ｍｍ/分で引張り、引張強度及び伸度を測定し、それぞれ、初期引張強度及び初期伸度とした。
＜劣化後の引張強度及び劣化後の伸度＞
上記と同様の手順で得た絶乾サンプルを７０％の硫酸に４時間浸漬し、再生セルロース繊維を融解させ、溶解後のサンプルを水で洗浄した後、１０５℃に調整した乾燥器で６０分間乾燥した。ＪＩＳ  Ｌ  １０９６  ８．１２．１  Ａ法（ストリップ法）に準じ、得られた劣化サンプルを引張試験機（オリエンテック社製、品番「テンシロン  ＵＣＴ−１Ｔ」）で、サンプル幅５ｃｍ、ゲージ間距離１０ｃｍ、ヘッドスピード２００ｍｍ/分で引張り、引張強度及び伸度を測定し、それぞれ、劣化後の引張強度及び劣化後の伸度とした。
＜劣化後の引張強度残存率＞
上記の測定で得られた初期引張強度及び劣化後の引張強度に基づき、下記式により劣化後の引張強度残存率を算出した。
劣化後の引張強度残存率（％）＝（劣化後の引張強度/初期引張強度）×１００％
【００４４】
【表１】
0006353757.tif 000002
【００４５】
実施例１〜３の不織布シートの劣化後の引張強度残存率は８５％以上であり、再生セルロース繊維が腐食しても、シートとしての強度を保つことができることが分かった。
【００４６】
また、実施例１〜３及び比較例１の不織布シートを用いて、縦１０ｃｍ横１５ｃｍのサンプルを作成し、海藻、苔とともに、水槽に入れて、約２０℃の温度で３０日間観察したところ、実施例１〜３の不織布シートは、比較例１の不織布シートと比較して、約２倍の藻類等の付着が観察された。
【産業上の利用可能性】
【００４７】
本発明の土砂吸出防止シート及びそれを用いた土砂充填用袋体は、浚渫した後、浚渫土砂が堆積した河川に配置し、浚渫土砂が吸出されるのを防止するのに用いることができる。また、浚渫土砂が堆積した河川に配置することで、藻類等を繁殖させ、付着させることで、小魚の産卵、育成の場を提供するのに用いることができる。
【符号の説明】
【００４８】
１、１１  土砂吸出防止シート
２  不織布シート
３  金属ネット
４  ホックリング
１０、１００  土砂充填用袋体
１２  縫目
１３、１１１  閉紐
２０、２００  土砂を充填した土砂充填用袋体
２１  収納袋（袋状に形成されている土砂吸出防止シート）
２２  補強布
２３  吊りベルト
１１０  内袋（袋状に形成されている土砂吸出防止シート）
１２０  合成樹脂製外袋（袋状に形成されている合成樹脂製ネット）
１２１  固定口絞りロープ
１３０  面ファスナー
３００  浚渫土砂
【図１】
0006353757.tif 000003
【図２】
0006353757.tif 000004
【図３】
0006353757.tif 000005
【図４】
0006353757.tif 000006
【図５】
0006353757.tif 000007